КОМПОЗИЦИЯ КОРРОЗИОННО-СТОЙКОГО ПОКРЫТИЯ И СПОСОБ ПРОИЗВОДСТВА ПЛЕНКИ КОРРОЗИОННО-СТОЙКОГО ПОКРЫТИЯ

2
1. Композиция коррозионно-стойкого покрытия, содержащая покрывающую пленкообразующую смолу (A), сшивающий агент (B) и гидроксид магния (C), в которой гидроксид магния имеет маслопоглощение 70 г/100 г или меньше, и удельную площадь поверхности по BET 4,0 м/г или меньше.
2. Композиция коррозионно-стойкого покрытия по п. 1, в которой гидроксид магния (C) является соединением, имеющим электропроводность 250 мкСм/см или меньше в водном растворе, приготовленном путем добавления 1 г гидроксида магния (C) к 100 г очищенной воды.
3. Композиция коррозионно-стойкого покрытия по п. 1 или 2, в которой гидроксид магния (C) имеет значение pH 8 или больше и 12 или меньше в водном растворе, приготовленном путем добавления 1 г гидроксида магния (C) к 100 г очищенной воды, и в которой средний диаметр частиц гидроксида магния (C) составляет 0,5 мкм или больше и 20 мкм или меньше.
4. Композиция коррозионно-стойкого покрытия по любому из пп. 1-3, в которой покрывающая пленкообразующая смола (A) содержит по меньшей мере одно вещество, выбираемое из группы, состоящей из эпоксидной смолы, полиэфирной смолы, акриловой смолы, уретановой смолы, а также их модифицированных продуктов.
5. Композиция коррозионно-стойкого покрытия по любому из пп. 1-4, в которой
покрывающая пленкообразующая смола (A) содержит по меньшей мере одно вещество, выбираемое из группы, состоящей из уретановой смолы и ее модифицированного продукта,
в которой температура стеклования уретановой смолы составляет -50°С или выше и 70°C или ниже.
6. Композиция коррозионно-стойкого покрытия по любому из пп. 1-5, в которой
покрывающая пленкообразующая смола (A) содержит по меньшей мере одно вещество, выбираемое из группы, состоящей из уретановой смолы и ее модифицированного продукта,
в которой уретановая смола содержит по меньшей мере одно вещество, выбираемое из группы, состоящей из уретановой смолы на основе сложного эфира, уретановой смолы на основе простого эфира и уретановой смолы на основе карбоната.
7. Композиция коррозионно-стойкого покрытия по любому из пп. 1-6, в которой среднечисленная молекулярная масса покрывающей пленкообразующей смолы (A) составляет 1000 или больше и 40000 или меньше.
8. Композиция коррозионно-стойкого покрытия по любому из пп. 1-7, в которой покрывающая пленкообразующая смола (A) содержит по меньшей мере одно вещество, выбираемое из группы, состоящей из уретановой смолы на основе сложного эфира, эпоксидной смолы, полиэфирной смолы, а также их модифицированных продуктов.
9. Композиция коррозионно-стойкого покрытия по п. 8, в которой по меньшей мере одна из уретановой смолы на основе сложного эфира, эпоксидной смолы и полиэфирной смолы имеет твердое кислотное число, составляющее 30 мг KOH/г или меньше.
10. Композиция коррозионно-стойкого покрытия по любому из пп. 1-9, в которой количество гидроксида магния (C) находится в диапазоне 1 м.ч. или больше и 150 м.ч. или меньше на 100 м.ч. суммы содержания твердого вещества покрывающей пленкообразующей смолы (A) и содержания твердого вещества сшивающего агента (B).
11. Способ производства пленки коррозионностойкого покрытия, содержащий
стадию покрытия, содержащую нанесение композиции коррозионностойкого покрытия по любому из пп. 1-10 на покрываемое изделие,
стадию отверждения композиции коррозионно-стойкого покрытия при температуре 150°C или выше и 270°C или ниже.